FR 2371512 A1 19780616 FR 7726144 A 19770826 la présente invention-(ncerrle des erfectioeements à la production de l'acier en utilisant un four électrique dans le but de réduire les dommages causés au garnissage réfractaire du four électrique. D'une façon classique, lorsqu'on élabore de l'acier au moyen d'un four électrique, la ferraille ou matière principale et la chaux vive ou matière secondaire sont chargées dans le four électrique, en quantité nécessaire pour chacune d'elles, et l'arc est amorcé entre les matières et les électrodes dans le four de façon que les matières contenues dans le four soient fondues par la forte chaleur dégagée par l'arc. Toutefois, selon le présent procédé, les crasses produites ont une action chimique sur une paroi ou un creuset du four, en particulier au niveau des crasses où ladite paroi et ledit creuset sont gravement endommagés, ce qui rend nécessaire une réparation après chaque coulée. Ces réparations prennent du temps et doivent être effectuées pendant que le four est jarreté.Ainsi, de fréquentes réparations du four se traduisent par une diminu- tion du rendement de ce dernier et une augmentation du prix de production de l'acier. la présente invention se propose de surmonter les inconvénients ci-dessus du procédé classique de production de l'acier en utilisant un four électrique. Selon la présente invention, on charge une quantité correcte de magnésie ou de substance contenant de la magnésie comme principal ingrédient avec la matière principale dans le four électrique de façon à minimiser les dommages causés au garnissage réfractaire de la paroi et du creuset du four et à réduire ainsi le prix de production de l'acier, sans apporter de changement à la composition de l'acier. L'invention sera décrite ci-après en se référant à une forme de réalisation. La quantité requise de ferraille (matière principale), la quantité de chaux vive (matière secondaire) correspondant à la matière principale et une quantité correcte de magnésie (ou de substance contenant de la magnésie comme ingrédient principal) sont chargées dans le four électrique. Ces matières sont chauS- fées et fondues par la forte ilaleur dégagée par l'arc dans le four électrique et-sont transformées en acier de qualité voulue par le processus daffinage. La quantité requise de magnésie ou de substance présentant la magnésie comme ingrédient principal peut eA,tre ajoutée pendant que la ferraille et la chaux vive chargées précédemment dans le four électrique sont en cours de fusion. Selon la présente invention, l'addition de la magnésie ou des substances contenant de la magnésie comme principal ingrédient à la matière principale offre les avantages suivants les crasses ou laitier bouillonnent fortement et par suite l'arc se -transforme en arc submergé, le rayonnement thermique diminue, le rendement thermique de l'arc augmente pendant les processus de fusion et d'affinage, le laitier devientEbasique et aucune réaction chimique ne se produit entre le laitier et le garnissage réfractaire ou le creuset du four électrique. En conséquence, les dommages causés au creuset et à la paroi du four sont réduits au minimum, en d'autres termes leur longévité est prolongée dans une large mesure et la fréquence des réparations du four est réduite, ce qui se traduit par une amélioraS tion du rendement du four électrique. La présente invention peut être mise en oeuvre sans risque quand il s'agit de traiter du fer réduit à la place de la ferraille. I1 va de soi que le procédé décrit peut subir diverses modifications sans sortir du cadre de 11 invention. REVENDICATIONS 1. Procédé de production d'acier au four électrique, caractérisé en ce qu'il consiste à charger une quantité correcte de magnésie avec la matière principale de manière à minimiser l'usure et la fissuration du garilissage réfractaire d'une paroi du four et d'un creuset. 2. Procédé selon la revendication 1, caractérisé en ce que des substances présentant de la magnésie comme principal ingrédient sont chargées, à la place de la magnésie proprement dite, dans le four avec la matière principale. 3. Procédé de production d'acier au four électrique, caractérisé en ce qu'il consiste à charger dans le four électrique une quantité correcte de magnésie pendant que la matière principale introduite précédemment dans le four est en cours de fusion de façon à minimiser l'usure et la fissuration du garnis- sage réfractaire d'une paroi du four et d'un creuset. 4. Procédé selon la revendication 3, caractérisé en ce qu'il consiste à ajouter àla matière principale en cours de fusion des substances présentant de la magnésie comme ingrédient principal, à la place de la magnésie proprement dite.